(57)【要約】【課題】液透過性及び液戻り量が小さく、かつ実質的に溶出する化学物質を含まず、衛生材の表面材として使用可能な親水性スパンボンド不織布を提供する【解決手段】  不織布を、平板形状の印加電極を有したロールツーロール型プラズマ装置内に設置するとともに、酸素、二酸化炭素、水、窒素のいずれかもしくは混合させたガス群からなるプラズマが形成可能な真空装置内に不織布を設置することにより、不織布を該プラズマ空間に曝すプラズマ処理工程と、不織布を該プラズマ空間から外す休止工程を複数回繰り返した後、該不織布を加熱処理を行なうことにより、吸収性素材を得る。【選択図】図２
2005089946.tif 000002
【特許請求の範囲】
【請求項１】
プラズマ処理により親水化された不織布であって、不織布重量に対し２００倍から１０００倍の重量の２５℃の水に漬け込んだ後の残存水の２５℃においてリング法で測定される表面張力値が７０[mN/m]以上を示すことを特徴とする不織布。
【請求項２】
不織布がポリオレフィン系樹脂であることを特徴とする請求項1に記載の不織布。
【請求項３】
酸素、二酸化炭素、水、窒素のいずれかもしくは混合させたガス群からなるプラズマが形成可能な真空装置内に不織布を設置することにより、不織布を該プラズマ空間に曝すプラズマ処理工程と、不織布を該プラズマ空間から外す休止工程を複数回繰り返すことを特徴とする請求項1乃至２に不織布の製造方法。
【請求項４】
請求項３に記載のプラズマ処理工程と休止工程を複数回繰り返した後、加熱処理を行なうことを特徴とする請求項3に記載の不織布の製造方法。
【発明の詳細な説明】
【技術分野】
【０００１】
本発明は、吸収性素材に関し、特に、液透過性に優れ、液戻り量が少なく，かつ実質的に溶出する化学物質のない吸収性素材とその製造方法に関する。
【背景技術】
【０００２】
紙オムツや生理用ナプキン等に代表される吸収性素材で最も重要なことは、尿や経血の様な排出液を速やかに吸収材へ透過させ、表面材自身は保液せずべとつかないこと、および吸収剤に保持された液体の肌への戻りを防止することである。前者の性能は、同一場所での吸収性能の繰り返し特性を測定して評価される液透過性能で表され、後者の性能は、吸収剤に吸収された液体が再度表面材を通過して戻る液体量である液戻り量により表される。また、吸収性素材に親水化剤などの化学物質が使用されていた場合，尿や経血、オリモノ等によりこれらの化学物質が溶けだし，皮膚に付着するということがある。
【０００３】
近年、表面材、特にトップシート材に合成繊維の乾式不織布を用いたものが急速に普及しており、乾式不織布を２層にして親水化処理を施し、尿を吸収する層と液戻りを防止する層を積層したものが知られている。
【０００４】
例えば、特開平９−５６２号公報には、長繊維からなる乾式不織布を用いたセカンドシートを形成し、トップシートと吸収体の間に挟みこむことにより、トップシートの吸収をバックアップするとともに、吸収体に吸収された液体の液戻りを抑制する機能を持たせた吸収性物品が記載されている。
【０００５】
しかし、これらの乾式不織布を用いているものは、不織布自身に親水化剤を含んでおり、尿などが間欠的に供給されることにより親水化剤が流れ去り、トップシートやセカンドシートとして用いた場合に吸水性能を維持しつづけることが困難である。また、親水化剤が化学物質であるために不織布自身が化学物質を含んでいるために、実質的に化学物質の漏出を防ぐことが困難になってしまう。
【０００６】
吸収性素材にプラズマを用いて親水化処理を施したものとして、特表２００２−５２６５６７号公報（特許文献１）および特表２００２−５２６２１９号公報（特許文献２）が開示されている。しかし、これらはプラズマ重合を用いたものであり、あるいはプラズマ重合工程に先立ちプラズマ処理を実施したものであり、不織布表面に親水性の重合層を形成したものである。従って、化学物質を含まない親水化処理を施したものではない。
【特許文献１】特表２００２−５２６５６７号公報
【特許文献２】特表２００２−５２６２１９号公報
【発明の開示】
【発明が解決しようとする課題】
【０００７】
本発明においては、液透過性及び液戻り量が小さく、かつ実質的に溶出する化学物質を含まない親水性スパンボンド不織布を提供することである。
【課題を解決するための手段】
【０００８】
本発明者らは、一般に疎水性であるポリオレフィン系不織布を、液透過性が大きく液戻り量が小さく、かつ実質的に溶出する化学物質のない吸収性不織布に改質する事を目的に鋭意検討を進め本発明に至った。
【０００９】
プラズマ処理により親水化された不織布であって、不織布重量に対し、２００倍から１０００倍の重量の２５℃の水に漬け込んだ後の残存水の２５℃においてリング法で測定される表面張力値が７０[mN/m]以上を示すことを特徴とする不織布を提供する。
【００１０】
本発明の不織布には、ポリオレフィン系樹脂を用いることは好ましい態様の１つである。
【００１１】
本発明の親水性スパンボンド不織布は、酸素、二酸化炭素、水、窒素のいずれかもしくは混合させたガス群からなるプラズマが形成可能な真空装置内に不織布を設置することにより、不織布を該プラズマ空間に曝すプラズマ処理工程と、不織布を該プラズマ空間から外す休止工程を複数回繰り返すことを特徴とする方法により製造することができる。
【００１２】
また、上記製造方法は、プラズマ処理工程と休止工程を複数回繰り返した後、加熱処理を行なうことが好ましい。
【発明の効果】
【００１３】
本発明により、オレフィン系不織布を、実質的に溶出性の化学物質を漏出することなく、衛生材料の表面材として必要な液透過性能、液戻り性能を満足する吸収性素材を提供することができる。
【発明を実施するための最良の形態】
【００１４】
（不織布）
本発明に用いられる不織布は、一般の熱可塑性樹脂を素材とするものが用いられ、メルトブローン法、スパンボンド法、その他の製造方法によって得られたものを使用することができる。また、原料は、熱可塑性樹脂であれば用いることができるので、以下、本発明の好ましい態様の１つであるポリオレフィンを用いる場合について説明する。
【００１５】
本発明に用いられるポリオレフィンは、エチレンおよびＣ３〜Ｃ１２のαーオレフィンのホモ重合体、それらの共重合体、たとえば、ポリプロピレンのホモ重合体、α−オレフィンとプロピレンとのランダム共重合体、低密度ポリエチレン、高密度ポリエチレン、直鎖状低密度ポリオレフィンを挙げることが出来る。
【００１６】
本発明の不織布を製造する方法としては、たとえばスパンボンド製造方法の場合には、ポリオレフィンを溶融して口金から押し出して紡糸し、空気圧を利用して細化延伸し、移動するコンベアネットに堆積して、熱圧固定してシート化するという。空気圧は、０．２[MPa／cm2]〜２[MPa／cm2]、コンベアの移動速度は、２００[m／sec]〜５００[m／sec]、熱圧固定の圧力は２[MPa／cm2]〜１５[MPa／cm2]の範囲で適宣決定することができる。
【００１７】
得られたロール型に巻き取られた不織布は、そのまま用いても良いが、適当な幅にスリットされた後使用することも可能である。
【００１８】
（プラズマの発生）
プラズマ処理に用いる装置は、図１に示すようなプラズマ発生電極と、送り出しロール、巻取りロールを備えたものであるが、本発明にあたっては、図１の装置の不織布の設置方法を若干変更し、図２に示すような構成とした。すなわち、図２に示すようにプラズマ処理装置の仕込みロールおよび巻取りロールに設置した後、真空引きを行なう。1×10-2[Pa]以下にまで真空引きを行なった後、酸素、窒素、二酸化炭素、水、窒素などの供給ガスを真空チャンバー内に流すとともに圧力調整バルブの開度調整により、所定の圧力になるように調整する。これらのガスを混合ガスとして用いることも当然可能である。例えば，空気ガスを用いることも有効である。またこのときに、ヘリウム、ネオン、アルゴン、クリプトン、キセノンなどのいずれかからなる希ガスを加えることも可能である。ここで希ガスの流量割合は、ガス全体の９０％を超えないようにすることが望ましい。
【００１９】
プラズマ発生のための高周波電源は、５０Hzから２．４５GHzの任意の範囲の周波数のものを用いることができる。
【００２０】
プラズマに用いる電極としては、平板型の電極を用いることもあるが、コイル型の電源を用いることも可能であり、棒状の電極を用いることも可能ある。また、２．４５GHzなどの高い周波数を用いる場合には、平板に孔をあけたスロットアンテナを用い、石英板を介して供給電力を投入するタイプを用いることが一般的である。
【００２１】
プラズマ形成時の圧力は、０．５[Pa]以上１，０００[Pa]以下であることが望ましく、さらに好ましくは、２[Pa]以上１００[Pa]以下である。０．５[Pa]以下の圧力の場合、プラズマ処理の効果が満足に得られない場合があり、その場合は目的とするプラズマ処理の効果を得られないことがある。また、１０００[Pa]以上の圧力条件ではプラズマの形成が困難となる場合がある。
【００２２】
（プラズマ処理）
プラズマは、真空チャンバー内において形成されるが、本発明は不織布をプラズマに曝すプラズマ処理工程と、プラズマに曝さない休止工程の繰り返しにより持続性を有する親水性不織布を形成することができる。これは、プラズマの強さあるいは、不織布がプラズマ空間を通過する速度（プラズマ処理時間）によっても変化する。そのため、その条件については適時決定しなければならないが、繰り返し処理の回数を増加させるに従い、その親水性能の持続性は向上する傾向にある。プラズマ処理をしている時間  通常  ０．０１秒〜１０秒、好ましくは０．０３秒〜３秒、さらに好ましくは０．１秒〜１秒である。また、プラズマ処理を休止する時間は、  通常  ０．０１秒〜１００秒  、好ましくは  ０．０３秒〜３０秒、さらに好ましくは  ０．１秒〜１０秒である。また、この繰り返しは、複数回繰り返すことが好ましく、通常は、２回〜１０００回、好ましくは、５回〜１００回  、さらに好ましくは  １０回〜４０回である。
【００２３】
繰り返しは、１基の装置でも行なうことができる。図３に示す装置は、複数の電極がある一定の間隔を置いて設置されており、プラズマが形成される空間と、プラズマが形成されていない空間を複数備えている大型の装置である。
【００２４】
プラズマ処理工程と休止工程を複数回繰り返した後に行う加熱処理の際、加熱の際に温度は、５０℃以上であることが好ましく、融点を超えないようにすることが好ましい。なお、ポロプロピレン不織布の場合には、融点である１６０℃に達しないようにすることが肝要であり、ポリエチレンの場合には、融点である１２０℃に達しないようにすることが肝要である。好ましくは、６０℃〜１２０℃であり、さらに好ましくは、７０℃〜１１０℃である。そして最も好ましくは、８０℃〜１００℃である。
【００２５】
酸素、二酸化炭素、水、窒素などのガスを用いたプラズマに曝すことにより不織布は親水化されるが、衛生材料であるトップシート素材に要求される低い液戻り性能を達成することが困難になってしまう。しかし、本願に記載した加熱処理を実施することにより、不織布の親水性能を維持しながら、低い液戻り性能を達成することが可能となるのである。
【００２６】
さらにプラズマ処理に用いられるガスは、好ましくは、酸素、二酸化炭素、窒素、水を挙げる事ができる。しかし、炭素、珪素の水素化合物およびその誘導体は、プラズマに曝した際に、プラズマに曝した表面に薄膜を形成する性質を有するガスであり、堆積性のガスとも言われるが、これは用いていない。これらのガスによるプラズマ処理の結果、不織布の最表面層には親水性の官能基が形成され、これらがＳＴＲ試験の最中に水中に溶け出す可能性はあるもののその量は極微量であり不純物としてほとんど検出されない程度である。
【００２７】
（処理された不織布）
本発明の衛生材料としての評価は、液透過試験を行った。液透過試験は、１０cm角の濾紙５枚の上に測定する不織布を置き、不織布を通過する時間を測定する方法である。濾紙はHollingworth & Vose社のERT EF3 STRIKE THROUGH/WETBAK品を用い、液透過試験装置はLENZING TECHNIK社のものを用いた。試験液として０．９重量％の食塩水を５ｃｃを不織布上に供給することにより測定を開始する。なお、濾紙は、湿度５０％以下の室温状態にて保管してあるものを用いる。すなわち、食塩水の通り道でかつ不織布の直上に１mm以下の距離で設置された２本の細い短針電極を対向させて設置し食塩水の接触とともに通電が開始され食塩水が通過し短針電極間に食塩水がなくなると同時にその通電が終了する。通電している時間を正確にタイマーにより求め、これを液透過性の指標とし、通過時間が４秒以下のものを、紙おむつなどの衛生材料として適合するものとした。
【００２８】
液戻り性能は、まず乾燥した濾紙５枚の重量の３．３倍相当量の０．９％食塩水を均等に濾紙５枚に吸い込ませた後、液戻り性能を測定する不織布を敷き、１０cm角のウレタンフォームのスポンジを置き、さらに４００gの同じく１０cm角の金属おもりを置き２分静置する。ここで、濾紙１枚の平均重量は約６．５gである。２分後、おもりを取り除き、ウレタンフォームの付着水分を丁寧に拭き取った後、重量を正確に測定した濾紙２枚を不織布の上に乗せ、ウレタンフォームと４００gのおもりを載せて３分間静置する。同じく、ウレタンフォームとおもりをはずし、新たに設置した濾紙２枚の重量を測定する。このとき、濾紙２枚の重量変化増を液戻量の指標とし、０．５ｇ以下のものを、紙おむつなどの衛生材料に適合するものとした。
【００２９】
不織布自体の溶出物を確認するための試験としてＳＴＲ（Surface Tension Reduction表面張力減少）試験を行う。この試験は、４０ccの蒸留水もしくはイオン交換水に、６cm角に切り取った不織布を１枚漬け込み、１０秒攪拌、５分静置、１０秒攪拌後不織布を取りだし、さらに１０分静置した後に、その水の表面張力をリング法によって測定するというものである。純水であれば、２５℃で７３ [mN／m2]であるが、水に何らかの溶解物が存在している場合、その表面張力が減少する。衛生用品の表面材料として用いられる目標値は表面張力の測定値が、７０[mN／m2]以上である。表面張力の値が７０[mN／m2]以上であれば、プラズマ処理後の不織布からの溶出物はほぼ無視することができる。
（プラズマ処理された不織布が溶出物を含まない理由）
このように、酸素、二酸化炭素、窒素、水などを用いることにより、不織布の表面を改質することのみを行なうことになる。少なくとも、プラズマ重合手法とは異なるプロセスである。プラズマ重合手法を用いた場合、たとえわずかであっても重合しきれていないモノマーなどが付着しており、これらが溶出物となって水中に溶け出してしまうのである。しかし、本願に開示した手法を用いた場合、一切のモノマー成分、あるいはプラズマ処理後に残存しやすい成分を用いないことから、水に浸漬させた際に、本質的に溶出物が発生しなくなるのである。
【００３０】
また、本願に開示した手法により、長期に渡る持続性を発現させることが可能となる。一般にプラズマ処理もしくはコロナ放電処理されたポリマーは、特許文献１および特許文献２に記載されているように、「疎水性回復」プロセスを経て、その親水性を消失していく。この「疎水性回復」プロセスは、プラズマ処理によって親水化された大きい表面エネルギーを有する親水性分子セグメントが再配向して自分自身を埋め、代わりに表面エネルギーの低い（すなわち疎水性の高い）分子セグメントがポリマー表面に露出することによって、熱力学的に安定化することによって生じるものと考えられている。従って、特許文献１および特許文献２においては、プラズマ重合のような手法を用いて、化学的な架橋をポリマー表面に形成させれば、ポリマー鎖の移動度が抑制され、「疎水性回復」が著しく遅くすることができ、長期に渡る持続性を発現させることが可能としている。
【００３１】
しかし、このプラズマ重合手法を用いることは、本質的に化学物質を不織布表面に導入することになり、ＳＴＲ試験を行った際に70[mN/m]という極めて高い表面エネルギー値を有する残存水をもたらすことは本質的に困難である。
【００３２】
しかし、本願に開示した手法を用いることにより、繰返しプラズマ処理を行うことにより、親水性分子セグメントをポリマー内部にまで形成することが可能となる。しかも、繰返しプラズマ処理を行う効果により、長時間の連続照射により発生するポリマーの損傷を極力抑制することができるのである。このように、ポリマー自身の損傷を極力抑制しながら、ポリマーに親水性分子セグメントを深さ方向に多く供給することにより、表面だけでなく、内部にまで表面エネルギーの高い分子セグメントを形成することができるようになり、熱力学的に安定な層を形成することが可能となるのである。このことにより、プラズマ処理のみによって、長期間に渡る持続性を有する親水性を有する不織布を形成できるようになったものと考えることができるのである。
【００３３】
また、本願において用いるガスは、酸素、水、二酸化炭素、窒素および希ガスに限定されていることから、表面処理とともにポリマー表面のエッチング作用ももたらしている。このエッチング作用により、ポリマー表面に付着している可能性のある低分子等を除去していることも考えられる。このことがまた、本質的に溶出物の少ない親水性の不織布を形成することに役立っているものと思われる。
【実施例】
【００３４】
（実施例１）アイソタクチックポリプロピレン（ＭＦＲ；６０ｇ／１０ｍｉｎ、融点１６０℃）を２３０℃で溶融紡糸し、エアーサッカーで牽引し、コンベアベルト上に堆積し、１２５℃のエンボスロールを用いて熱圧着し、繊度１．８デニールでありかつ、単位面積重量が１８ｇ／m2のプロピレン不織布を得た。
【００３５】
これにより得られた不織布を、図１に示すロールツーロール型のプラズマ装置のロール仕込み室に設置し、一辺が３０cmの正方形型のカソード電極に不織布の下面が接触するように配置しながら、４本のガイドローラーと送り出しロールおよび巻取りロールに輪を形成するように巻きつけた。プラズマはＩＣＰ（誘導結合型プラズマ）を用い、不織布は、石英板から６０mm離れた位置を通過するように配置した。この状態で真空引きを行ない1×10-2[Pa]にまで減圧した後に、酸素ガスを標準状態での７０[cm3／min]の流量で流すことにより３[Pa]の圧力に調整した上で、不織布を巻き取りロールにより５０[m／min]の速度で回転させた。安定に不織布が回転を始めた時点でプラズマ電源を１[kW]に設定し、放電を開始するとと同時に１０回（実施例１−１）、２０回（実施例１−２）、３０回（実施例１−３）、４５回（実施例１−４）連続回転させた。これらの回転を行なった回数を繰り返し回数と称することにする。不織布プラズマ処理の繰り返し回数が終了すると同時に放電を停止した上で回転を止め、真空チャンバーを開放するとともに、真空チャンバー内の不織布を取り出して、そのストライクスルー性能（液透過時間[秒]）を測定した
さらに、ストライクスルー性能評価後のサンプルを、６０℃一定温度に保持した恒温槽に１ヶ月保管し、１ヶ月後に再度そのストライクスルー性能（液透過時間[秒]）を評価した。その結果を実施表１に示す。
【００３６】
【表１】
2005089946.tif 000003
【００３７】
繰り返し回数を１０回以上行なったものについて、プラズマ処理直後においても、６０℃１ヶ月保管後においても液透過時間４秒以内の良好なストライクスルー性能を有していることが認められた。
【００３８】
（比較例１）  実施例１と同じ装置を用い,かつ同じ操作条件、すなわち酸素ガス流量を標準状態での７０[cm3／min]、３[Pa]の圧力条件のもとで、不織布を連続回転できるように５０[m／min]の速度で回転させた。、但し、実施例１に比較して、繰返しを行わず１回だけの処理を行うことによりその効果を確認した。これらについて、そのストライクスルー性能評価を行なうため、液透過時間をプラズマ処理直後と６０℃１ヶ月後について測定した結果を比較表１に示す。
【００３９】
【表２】
2005089946.tif 000004
【００４０】
比較例１においては、プラズマ処理直後において４秒を上回るストライクスルー値であり、かつ６０℃の恒温糟にて１ヶ月保管した後の液透過時間がより長くなることが判明した。
【００４１】
（実施例２）  実施例１と同じ装置を用い,かつ同様の操作条件（圧力３[Pa]）を用い、不織布送り速度１００[m/min]  、プラズマ出力を1.0[kW] 、石英板からの距離６０[mm]）で、プラズマによる親水化を行なった。なお、繰り返しの回数は、２０回連続と４０回連続の条件で検討を行なっている。すなわち、繰り返し回数を２０回（実施例２−１）、４０回（実施例２−２）とした。また、ストライクスルー性能の評価も同じように行なった。
【００４２】
【表３】
2005089946.tif 000005
【００４３】
繰り返し回数が、２０回以上行なったものについて、プラズマ処理直後において３秒以内の液透過時間示し、６０℃１ヶ月保管後においても液透過時間４秒以内のストライクスルー性能を有していることが認められた。
【００４４】
（実施例３）  実施例１と同じ装置を用い、操作条件として圧力３[Pa]とし、不織布送り速度５０ [m/min]の条件で、プラズマによる親水化を行なった。なお、酸素の代わりに二酸化炭素、水、窒素を用いた。窒素ガス、二酸化炭素、水の流量は標準状態で６０[cc/min]である。なお、水については、イオン交換水を別個の容器に入れ、この容器をウオーターバスにて加熱するとともに、ニードルバルブにて調整することによりプラズマ処理装置の中に直接導入することにより１００％の水蒸気として供給した。また、プラズマ出力を1.0kWに設定し、かつ石英板からの距離は６０[mm]とした。なお、繰り返しの回数は、２０回とした。また、ストライクスルー性能の評価も同じように行なった。
【００４５】
【表４】
2005089946.tif 000006
【００４６】
酸素に対して二酸化炭素、水、窒素ガスを混合させて形成したプラズマを用いた場合においても、繰り返し回数が、２０回の場合について、プラズマ処理直後において４秒以内の液透過時間示し、かつ、６０℃１ヶ月保管後においても液透過時間４秒以内のストライクスルー性能を有していることが認められた。
【００４７】
（比較例２）  実施例６と同じ装置を用いかつ同じ圧力、同じ速度条件（圧力３[Pa]、不織布送り速度５０[m/min] 、プラズマ出力を1.0[kW] 、石英板からの距離６０[mm]）で、窒素プラズマによる親水化を行なった。但し、実施例５に比較して、繰り返しは行わず,、１回だけプラズマ空間を通過するようにした。また、ストライクスルー性能の評価も同じように行なった。
【００４８】
【表５】
2005089946.tif 000007
【００４９】
比較例２においては、プラズマ処理直後の液透過時間は、実施例３の場合とは異なり、６０℃の恒温糟にて１ヶ月保管した後の液透過時間は、大きく増加し、その全てが５秒を大きく上回る結果となってしまっている。実施例６と比較して、１回処理では親水性において持続性に乏しいことが判明した。
【００５０】
（実施例４）  実施例１と同じ装置を用い、かつ同様の操作条件（圧力３[Pa]）を用い、不織布送り速度５０[m/min]）で、プラズマによる親水化を行なった。また、ＩＣＰのプラズマ出力を1.0kWに設定した。なお、繰り返しの回数は、２０回連続で検討を行なっている。このようにして得たサンプルを８０℃の恒温器に保管することにより、そのストライクスルー性能とリウェット性能を比較評価した。恒温器に保管した時間を、６０分の場合（実施例４−１）、１２０分の場合（実施例４−２）での検討結果を実施表５に示した。
【００５１】
【表６】
2005089946.tif 000008
【００５２】
８０℃での保管時間が、少なくとも６０分から１２０分の間の場合について、プラズマ処理直後において３秒程度の液透過時間示し、かつ、リウェット量が０．５[g]以内であることが認められた。
【００５３】
さらに、このようにして得られたサンプルを、６０℃の恒温糟に1ヶ月保管し、そのストライクスルー性能およびリウェット性能を確認した。なお、実施例４−１Ａは、実施例４−１を６０℃  １ヶ月保管したものであり、実施例４−２Ａは、実施例４−２を６０℃  １ヶ月保管したものである。
【００５４】
【表７】
2005089946.tif 000009
【００５５】
６０℃で1ヶ月保管後においても、液透過時間もほぼ変化がなく、かつリウェト量も良好な値を維持したままである。
【００５６】
（実施例５）  実施例１、実施例３及び実施例４で得られたサンプルの溶出不純物の検討を行なった。用いた装置は、協和界面科学株式会社のＣＢＶＰ−Ａ３型／表面張力測定装置である。得られた結果を、実施表１０に示す。
【００５７】
【表８】
2005089946.tif 000010
【００５８】
STR試験により測定した残存水の表面張力値  実施例で形成したものについて、その溶出物の存在可能性を確認したところ、極めて溶出物の少ないサンプルであることが分かった。
【００５９】
（比較例３）  実施例１と同じ装置を用い、操作条件として圧力３[Pa]とし、不織布送り速度５０ [m/min]の条件で、プラズマによる親水化を行なった。なお、酸素の代わりに一酸化二窒素および酸素でバブリングしたスチレンモノマーを用いた。一酸化二窒素ガスの流量は標準状態で６０[cc/min]である。また、プラズマ出力を1.0kWに設定し、かつ石英板からの距離は６０[mm]とした。なお、繰り返しの回数は、２０回とした。ストライクスルー性能の評価も同じように行なった。得られた親水性不織布は、黄色い色を示しており、衛生材料としては重要な要素である白色を得ることができなかった。
【００６０】
【表９】
2005089946.tif 000011
【００６１】
酸素に対して一酸化二窒素、スチレンモノマーを用いてプラズマ処理を用いた場合においても、繰り返し回数が、２０回の場合について、プラズマ処理直後において３秒以内の液透過時間示し、かつ、６０℃１ヶ月保管後においても液透過時間４秒以内のストライクスルー性能を有していることが認められた。
【００６２】
さらに、このようにして得られた不織布のSTR試験を行った。その結果を比較表３に示す。
【００６３】
【表１０】
2005089946.tif 000012
【００６４】
実施例で形成したものについて、その溶出物の存在可能性を確認したところ、低い表面張力値を示すことが認められた。
【産業上の利用可能性】
【００６５】
本願に示す処理を行なうことにより、まことに驚くべきことに液透過性能と液戻り性能の両方を満足し、しかも、水に漬けた際に、溶出物をほとんど確認することができない不織布が得られた。本願の不織布は親水性不織布として各種衛生材として吸収性物品等に用いることが出来る。
【図面の簡単な説明】
【００６６】
【図１】プラズマ処理装置
【図２】繰返し処理可能なプラズマ処理装置
【図３】複数の電極を備えた大型のプラズマ処理装置
【符号の説明】
【００６７】
１…不織布
２…真空チャンバー
42…送出しローラー      42…巻取りローラー    44、45、46、47…ガイドローラー
52…カソード電極      53…マッチングボックズ      54…高周波電源
61…油回転ポンプ      62…ターボ分子ポンプ      63…ゲートバルブ
71…ガス供給ライン
81…アノード電極
【図１】
2005089946.tif 000013
【図２】
2005089946.tif 000014
【図３】
2005089946.tif 000015